(57)【要約】【課題】新規な二色性化合物、該化合物を含有してなる液晶組成物、液晶素子を提供する。【解決手段】一般式(１)で表される二色性化合物、該化合物を含有してなる液晶組成物、液晶素子。2018095719.tif 000045〔式中、Ａｒ１はアルキル基が置換されていてもよいフェニル基、あるいはアルキル基が置換されていてもよいナフチル基を表し、Ａｒ２はハロゲン原子で置換されているフェニル基、フルオロアルキル基で置換されているフェニル基、アルコキシ基で置換されているフェニル基、あるいはフルオロアルコキシ基で置換されているフェニル基を表す〕【選択図】  なし【特許請求の範囲】
【請求項１】
一般式(１)で表される二色性化合物。
2018095719.tif 000044
〔式中、Ａｒ１はアルキル基が置換されていてもよいフェニル基、あるいはアルキル基が置換されていてもよいナフチル基を表し、Ａｒ２はハロゲン原子で置換されているフェニル基、フルオロアルキル基で置換されているフェニル基、アルコキシ基で置換されているフェニル基、あるいはフルオロアルコキシ基で置換されているフェニル基を表す〕
【請求項２】
請求項１記載の二色性化合物の少なくとも１種、および少なくとも１種の液晶化合物とから成る液晶組成物。
【請求項３】
少なくとも一方が透明電極である１対の電極を有する基板間に、請求項２記載の液晶組成物を挟持してなる液晶素子。

【発明の詳細な説明】
【技術分野】
【０００１】
本発明は、二色性化合物、該化合物を含有して成る液晶組成物、および液晶素子に関する。
【背景技術】
【０００２】
従来より、パーソナルコンピュータ、携帯情報端末などの表示素子、視野切り替え可能なカメラファインダーなどの調光素子などに液晶表示素子（ＬＣＤ）が広く利用されてきている。
液晶表示素子としては、例えば、ＴＮ（twisted  nematic）型液晶素子、ＳＴＮ（super twisted  nematic）型液晶素子が一般に利用されている。
ＴＮ型液晶素子およびＳＴＮ型液晶素子では偏光フィルムを使用するために、入射光の利用効率が低い。このため表示素子の明るさを確保するために、強力な光源のバックライトを使用するのが一般的で、消費電力の増加につながっている。
【０００３】
最近では、省エネルギーの観点から、ゲスト−ホスト（ＧＨ）型液晶素子が見直されている。ＧＨ型液晶素子では、二色性化合物を含有する液晶組成物が用いられ、明るい色表示が可能であり、また視野角が広いなどの利点を有する。
ＧＨ型液晶素子では、二色性化合物の光吸収異方性を利用し、カラーフィルターを使用しないので、光の利用効率が高く、省エネルギーでの表示が可能となる。
ＧＨ型液晶素子に使用する二色性化合物に求められる特性としては、例えば、オーダーパラメータ（Ｓ値）が高いこと、また液晶化合物（液晶混合物）に対する溶解度が高いことなどが挙げられる。
【０００４】
近年では、薄型軽量で鮮明な画像が得られることから、液晶素子の駆動方式としては、薄膜トランジスタ(ＴＦＴ)による駆動方式が主流となっている。ＴＦＴ駆動方式の実用的なＧＨ型液晶素子を実現するためには、液晶の電圧保持率(ＶＨＲ)が高いことが重要になる。液晶組成物中の二色性化合物の劣化、あるいは配向膜に吸着された微量のイオン性物質などに起因して、長期間の駆動により、経時的な液晶組成物の抵抗値の低下、ひいては電圧保持率が低下することが懸念されることから、ＴＦＴ駆動方式のＧＨ型液晶素子に使用される二色性化合物には、耐久性（駆動安定性）が求められている。
さらには、液晶組成物および液晶素子を、長期間の駆動安定性が要求される分野へ応用する場合には、電圧保持率の安定性が要求されるのである。
【０００５】
従来から、ＧＨ型液晶素子用の二色性化合物が数多く開発されてきているものの、
現在では、オーダーパラメータが高く、また液晶に対する溶解度が高く、さらには実用上充分な耐久性を有する二色性化合物の開発が望まれている。
二色性化合物としては、優れた特性を有する種々の色の化合物の開発が求められており、例えば、イエロー色、マゼンタ色、シアン色の化合物が求められている。
現在までに、アリールチオ基を有するマゼンタ色の二色性化合物としては、例えば、式（Ａ）および式（Ｂ）で表される化合物が報告されている（特許文献１）
【０００６】
2018095719.tif 000002
【０００７】
また、式（Ｃ）で表される化合物も二色性化合物として有用であることが報告されている（特許文献２、３）
2018095719.tif 000003
【０００８】
さらには、式（Ｄ）で表される化合物も二色性化合物として有用であることが報告されている（特許文献４）
2018095719.tif 000004
【０００９】
これらの式（Ａ）〜式（Ｄ）で表される化合物の液晶組成物中のオーダーパラメータは高いものの、液晶に対する溶解度は低いものであった。またこれらの二色性化合物を含有してなる液晶組成物の耐久性（駆動安定性）は優れたものとは言い難いものであった。
さらに、液晶に対する二色性化合物の溶解度を高める目的で、式（Ｅ）で表される化合物（特許文献５）、式（Ｆ）で表される化合物（特許文献６）および式（Ｇ）で表される化合物（特許文献７）が開発されている。
【００１０】
2018095719.tif 000005
【００１１】
2018095719.tif 000006
【００１２】
式(Ｅ)、式(Ｆ)および式(Ｇ)で表される二色性化合物の液晶に対する溶解性は改善されているものの、該化合物を含有する液晶組成物の耐久性（駆動安定性）は依然満足できるものではない。
現在では、優れた特性を有するマゼンタ色の二色性化合物、および該化合物を含有してなる液晶組成物、液晶素子の開発が求められている。
【先行技術文献】
【特許文献】
【００１３】
【特許文献１】特開昭５７−７３０６７号公報
【特許文献２】特開昭５７−１５８２６２号公報
【特許文献３】特開昭５７−１７２９７１号公報
【特許文献４】特開昭５９−２７９５６号公報
【特許文献５】特開平１１−１００５８０号公報
【特許文献６】特開２００２−３２７１７６号公報
【特許文献７】特表２００４−５３７６３９号公報
【発明の概要】
【発明が解決しようとする課題】
【００１４】
現在までに、種々の二色性化合物、および該化合物を含有してなる液晶組成物の提案がなされているが、そのいずれもが、実用的に充分満足できる特性を有しているとはいい難いものであった。  
本発明は、上述に鑑み、オーダーパラメータ（Ｓ値）が高く、液晶化合物に対する溶解度に優れ、さらに耐久性（駆動安定性）に優れた二色性化合物、および該化合物を含有してなる液晶組成物、液晶素子を提供することである。
【課題を解決するための手段】
【００１５】
本発明者は、前記課題を解決するため、鋭意検討した結果、特定構造を有するアントラキノン化合物が二色性化合物として優れた特性を有することを見出した。
【００１６】
すなわち、本発明は、
（ｉ）一般式（１）で表される二色性化合物である。
2018095719.tif 000007
〔式中、Ａｒ１はアルキル基が置換されていてもよいフェニル基、あるいはアルキル基が置換されていてもよいナフチル基を表し、Ａｒ２はハロゲン原子で置換されているフェニル基、フルオロアルキル基で置換されているフェニル基、アルコキシ基で置換されているフェニル基、あるいはフルオロアルコキシ基で置換されているフェニル基を表す〕
【００１７】
また、
（ｉｉ）上記（ｉ）に記載の二色性化合物の少なくとも１種、および少なくとも１種の液晶化合物とから成る液晶組成物に関するものであり、
さらに、
（ｉｉｉ）少なくとも一方が透明電極である１対の電極を有する基板間に、上記（ｉｉ）に記載の液晶組成物を挟持してなる液晶素子に関するものである。
【発明の効果】
【００１８】
本発明により、各種の液晶素子（例えば、表示部材、調光部材、遮光部材）に有用な二色性化合物、液晶組成物、液晶素子を提供することが可能になった。
【図面の簡単な説明】
【００１９】
【図１】本発明の一実施形態としてのHeilmeierタイプのゲスト−ホスト型液晶素子の電圧無印加時の模式的断面図である。
【図２】本発明の一実施形態としてのHeilmeierタイプのゲスト−ホスト型の液晶素子の電圧印加時の模式的断面図である。
【発明を実施するための形態】
【００２０】
以下、本発明を詳細に説明する。
<二色性化合物>
本発明は、一般式（１）で表される二色性化合物である。
2018095719.tif 000008
〔式中、Ａｒ１はアルキル基が置換されていてもよいフェニル基、あるいはアルキル基が置換されていてもよいナフチル基を表し、Ａｒ２はハロゲン原子で置換されているフェニル基、フルオロアルキル基で置換されているフェニル基、アルコキシ基で置換されているフェニル基、あるいはフルオロアルコキシ基で置換されているフェニル基を表す〕
【００２１】
一般式（１）で表される二色性化合物において、Ａｒ１はアルキル基が置換されていてもよいフェニル基、あるいはアルキル基が置換されていてもよいナフチル基を表す。
より好ましくは、Ａｒ１は一つのアルキル基のみが置換されていてもよいフェニル基、あるいは一つのアルキル基のみが置換されていてもよいナフチル基を表す。
【００２２】
Ａｒ１において置換されていてもよいアルキル基としては、炭素数１〜２０の直鎖または分岐のアルキル基であり、より好ましくは、炭素数１〜１４の直鎖または分岐のアルキル基であり、さらに好ましくは、炭素数１〜１０の直鎖または分岐のアルキル基である。
【００２３】
一般式（１）で表される二色性化合物において、Ａｒ１の具体例としては、
例えば、フェニル基、２−メチルフェニル基、３−メチルフェニル基、４−メチルフェニル基、３−エチルフェニル基、４−エチルフェニル基、２−ｎ−プロピルフェニル基、３−ｎ−プロピルフェニル基、４−ｎ−プロピルフェニル基、４−イソプロピルフェニル基、３−ｎ−ブチルフェニル基、４−ｎ−ブチルフェニル基、４−イソブチルフェニル基、４−ｓｅｃ−ブチルフェニル基、２−ｔｅｒｔ−ブチルフェニル基、４−ｔｅｒｔ−ブチルフェニル基、２−ｎ−ペンチルフェニル基、３−ｎ−ペンチルフェニル基、４−ｎ−ペンチルフェニル基、４−イソペンチルフェニル基、４−ｔｅｒｔ−ペンチルフェニル基、３−ｎ−ヘキシルフェニル基、４−ｎ−ヘキシルフェニル基、３−ｎ−ヘプチルフェニル基、４−ｎ−ヘプチルフェニル基、２−ｎ−オクチルフェニル基、３−ｎ−オクチルフェニル基、４−ｎ−オクチルフェニル基、３−ｎ−ノニルフェニル基、４−ｎ−ノニルフェニル基、３−ｎ−デシルフェニル基、４−ｎ−デシルフェニル基、４−ｎ−ウンデシルフェニル基、３−ｎ−ドデシルフェニル基、４−ｎ−ドデシルフェニル基、４−ｎ−テトラデシルフェニル基などのアルキル基が置換されていてもよいフェニル基、
【００２４】
１−ナフチル基、２−ナフチル基、４−メチル−１−ナフチル基、４−エチル−１−ナフチル基、４−ｎ−プロピル−１−ナフチル基、４−ｔｅｒｔ−ブチル−１−ナフチル基、５−ｎ−ブチル−１−ナフチル基、６−エチル−１−ナフチル基、６−メチル−２−ナフチル基、６−エチル−２−ナフチル基、６−ｎ−プロピル−２−ナフチル基、６−ｎ−ブチル−２−ナフチル基、６−ｔｅｒｔ−ブチル−２−ナフチル基、６−ｎ−ヘキシル−２−ナフチル基、７−メチル−２−ナフチル基、７−エチル−２−ナフチル基、７−ｎ−プロピル−２−ナフチル基、７−ｎ−ブチル−２−ナフチル基、７−ｔｅｒｔ−ブチル−２−ナフチル基、７−ｎ−ヘキシル−２−ナフチル基などのアルキル基が置換されていてもよいナフチル基を挙げることができる。
【００２５】
一般式(１)で表される二色性化合物において、Ａｒ２はハロゲン原子で置換されているフェニル基、フルオロアルキル基で置換されているフェニル基、アルコキシ基で置換されているフェニル基、あるいはフルオロアルコキシ基で置換されているフェニル基を表す。
より好ましくは、Ａｒ２は一つのハロゲン原子のみで置換されているフェニル基、一つのフルオロアルキル基のみで置換されているフェニル基、一つのアルコキシ基のみで置換されているフェニル基、あるいは一つのフルオロアルコキシ基のみで置換されているフェニル基を表す。
【００２６】
Ａｒ２において置換基として有するハロゲン原子としては、例えば、フッ素原子、塩素原子または臭素原子であり、より好ましくは、フッ素原子または塩素原子である。
Ａｒ２において置換基として有するフルオロアルキル基としては、炭素数１〜２０の直鎖または分岐のフルオロアルキル基であり、より好ましくは、炭素数１〜１４の直鎖または分岐のフルオロアルキル基であり、さらに好ましくは、炭素数１〜１０の直鎖または分岐のフルオロアルキル基である。
Ａｒ２において置換基として有するアルコキシ基としては、炭素数１〜２０の直鎖または分岐のアルコキシ基であり、より好ましくは、炭素数１〜１４の直鎖または分岐のアルコキシ基であり、さらに好ましくは、炭素数１〜１０の直鎖または分岐のアルコキシ基である。
Ａｒ２において置換基として有するフルオロアルコキシ基としては、炭素数１〜２０の直鎖または分岐のフルオロアルコキシ基であり、より好ましくは、炭素数１〜１４の直鎖または分岐のフルオロアルコキシ基であり、さらに好ましくは、炭素数１〜１０の直鎖または分岐のフルオロアルコキシ基である。
【００２７】
一般式（１）で表される二色性化合物において、Ａｒ２の具体例としては、
例えば、２−フルオロフェニル基、３−フルオロフェニル基、４−フルオロフェニル基、２−クロロフェニル基、３−クロロフェニル基、４−クロロフェニル基、４−ブロモフェニル基などのハロゲン原子で置換されているフェニル基；
【００２８】
例えば、３−（フルオロメチル）フェニル基、４−（フルオロメチル）フェニル基、２−（トリフルオロメチル）フェニル基、３−（トリフルオロメチル）フェニル基、４−（トリフルオロメチル）フェニル基、３−（１，１−ジヒドロ−パーフルオロエチル）フェニル基、４−（１，１−ジヒドロ−パーフルオロエチル）フェニル基、４−（１，１，３−トリヒドロ−パーフルオロエチル）フェニル基、３−（パーフルオロエチル）フェニル基、４−（パーフルオロエチル）フェニル基、
３−（３−フルオロ−ｎ−プロピル）フェニル基、４−（１，１−ジフルオロ−ｎ−プロピル）フェニル基、３−（１，１−ジヒドロ−パーフルオロ−ｎ−プロピル）フェニル基、４−（１，１−ジヒドロ−パーフルオロ−ｎ−プロピル）フェニル基、３−（１，１，３−トリヒドロ−パーフルオロ−ｎ−プロピル）フェニル基、３−（２−ヒドロ−パーフルオロ−２−プロピル）フェニル基、４−（１，１，２，２−テトラヒドロ−パーフルオロ−ｎ−プロピル）フェニル基、３−（パーフルオロ−ｎ−プロピル）フェニル基、４−（パーフルオロ−ｎ−プロピル）フェニル基、
３−（１，１−ジヒドロ−パーフルオロ−ｎ−ブチル）フェニル基、４−（１，１−ジヒドロ−パーフルオロ−ｎ−ブチル）フェニル基、４−（１，１，３−トリヒドロ−パーフルオロ−ｎ−ブチル）フェニル基、４−（１，１，２，２−テトラヒドロ−パーフルオロ−ｎ−ブチル）フェニル基、４−（１，１，２，２，３，３−ヘキサヒドロ−パーフルオロ−ｎ−ブチル）フェニル基、３−（パーフルオロ−ｎ−ブチル）フェニル基、４−（パーフルオロ−ｎ−ブチル）フェニル基、
【００２９】
４−（１，１−ジフルオロ−ｎ−ペンチル）フェニル基、３−（１，１−ジヒドロ−パーフルオロ−ｎ−ペンチル)フェニル基、４−(１,１−ジヒドロ−パーフルオロ−ｎ−ペンチル）フェニル基、４−(パーフルオロ−ｎ−ペンチル)フェニル基、４−〔２，２−ビス（トリフルオロメチル）プロピル〕フェニル基、４−（６−フルオロ−ｎ−ヘキシル）フェニル基、３−(１,１−ジヒドロ−パーフルオロ−ｎ−ヘキシル)フェニル基、４−(１，１−ジヒドロ−パーフルオロ−ｎ−ヘキシル)フェニル基、４−(１,１,２,２−テトラヒドロ−パーフルオロ−ｎ−ヘキシル)フェニル基、４−(パーフルオロ−ｎ−ヘキシル)フェニル基、４−(１,１−ジフルオロ−ｎ−ヘプチル)フェニル基、４−(１,１,７−トリヒドロ−パーフルオロ−ｎ−ヘプチル）フェニル基、３−（１，１−ジヒドロ−パーフルオロ−ｎ−オクチル）フェニル基、４−(１,１−ジヒドロ−パーフルオロ−ｎ−オクチル)フェニル基、３−(１,１−ジヒドロ−パーフルオロ−ｎ−デシル）フェニル基、４−(１,１−ジヒドロ−パーフルオロ−ｎ−ドデシル）フェニル基、４−（１，１−ジヒドロ−パーフルオロ−ｎ−テトラデシル）フェニル基などのフルオロアルキル基で置換されているフェニル基；
【００３０】
例えば、２−メトキシフェニル基、３−メトキシフェニル基、４−メトキシフェニル基、３−エトキシフェニル基、４−エトキシフェニル基、３−ｎ−プロポキシフェニル基、４−ｎ−プロポキシフェニル基、４−イソプロポキシフェニル基、２−ｎ−ブトキシフェニル基、３−ｎ−ブトキシフェニル基、４−ｎ−ブトキシフェニル基、４−イソブトキシフェニル基、４−ｎ−ペンチルオキシフェニル基、２−ｎ−ヘキシルオキシフェニル基、３−ｎ−ヘキシルオキシフェニル基、４−ｎ−ヘキシルオキシフェニル基、４−ｎ−ヘプチルオキシフェニル基、３−ｎ−オクチルオキシフェニル基、４−ｎ−オクチルオキシフェニル基、４−ｎ−ノニルオキシフェニル基、４−ｎ−デシルオキシフェニル基、４−ｎ−ウンデシルオキシフェニル基、４−ｎ−ドデシルオキシフェニル基、４−ｎ−テトラデシルオキシフェニル基などのアルコキシ基で置換されているフェニル基；
【００３１】
例えば、３−(フルオロメチルオキシ)フェニル基、４−(フルオロメチルオキシ)フェニル基、２−(トリフルオロメチルオキシ)フェニル基、３−(トリフルオロメチルオキシ)フェニル基、４−(トリフルオロメチルオキシ)フェニル基、３−(１,１−ジヒドロ−パーフルオロエチルオキシ)フェニル基、４−(１,１−ジヒドロ−パーフルオロエチルオキシ)フェニル基、４−(１,１,３−トリヒドロ−パーフルオロエチルオキシ)フェニル基、３−(パーフルオロエチルオキシ)フェニル基、４−(パーフルオロエチルオキシ)フェニル基、
【００３２】
３−（３−フルオロ−ｎ−プロピルオキシ）フェニル基、４−（１，１−ジフルオロ−ｎ−プロピルオキシ）フェニル基、３−（１，１−ジヒドロ−パーフルオロ−ｎ−プロピルオキシ）フェニル基、４−（１，１−ジヒドロ−パーフルオロ−ｎ−プロピルオキシ）フェニル基、３−（１，１，３−トリヒドロ−パーフルオロ−ｎ−プロピルオキシ）フェニル基、３−（２−ヒドロ−パーフルオロ−２−プロピルオキシ）フェニル基、４−（１，１，２，２−テトラヒドロ−パーフルオロ−ｎ−プロピルオキシ）フェニル基、３−（パーフルオロ−ｎ−プロピルオキシ）フェニル基、４−（パーフルオロ−ｎ−プロピルオキシ）フェニル基、
【００３３】
３−（１,１−ジヒドロ−パーフルオロ−ｎ−ブチルオキシ）フェニル基、４−（１,１−ジヒドロ−パーフルオロ−ｎ−ブチルオキシ）フェニル基、４−（１,１,３−トリヒドロ−パーフルオロ−ｎ−ブチルオキシ）フェニル基、４−(１,１,２,２−テトラヒドロ−パーフルオロ−ｎ−ブチルオキシ）フェニル基、４−（１，１，２，２，３，３−ヘキサヒドロ−パーフルオロ−ｎ−ブチルオキシ）フェニル基、３−（パーフルオロ−ｎ−ブチルオキシ）フェニル基、４−（パーフルオロ−ｎ−ブチルオキシ）フェニル基、４−（１，１−ジフルオロ−ｎ−ペンチルオキシ）フェニル基、３−（１，１−ジヒドロ−パーフルオロ−ｎ−ペンチルオキシ）フェニル基、４−（１，１−ジヒドロ−パーフルオロ−ｎ−ペンチルオキシ）フェニル基、４−（パーフルオロ−ｎ−ペンチルオキシ）フェニル基、４−〔２，２−ビス（トリフルオロメチル）プロピルオキシ〕フェニル基、４−（６−フルオロ−ｎ−ヘキシルオキシ）フェニル基、３−(１,１−ジヒドロ−パーフルオロ−ｎ−ヘキシルオキシ）フェニル基、４−(１,１−ジヒドロ−パーフルオロ−ｎ−ヘキシルオキシ）フェニル基、４−（１,１,２,２−テトラヒドロ−パーフルオロ−ｎ−ヘキシルオキシ）フェニル基、４−(パーフルオロ−ｎ−ヘキシルオキシ）フェニル基、
【００３４】
４−（１，１−ジフルオロ−ｎ−ヘプチルオキシ）フェニル基、４−（１，１，７−トリヒドロ−パーフルオロ−ｎ−ヘプチルオキシ）フェニル基、
３−（１，１−ジヒドロ−パーフルオロ−ｎ−オクチルオキシ）フェニル基、４−（１，１−ジヒドロ−パーフルオロ−ｎ−オクチルオキシ）フェニル基、３−（１，１−ジヒドロ−パーフルオロ−ｎ−デシルオキシ）フェニル基、４−（１，１−ジヒドロ−パーフルオロ−ｎ−ドデシルオキシ）フェニル基、４−（１，１−ジヒドロ−パーフルオロ−ｎ−テトラデシルオキシ）フェニル基などのフルオロアルコキシ基で置換されているフェニル基を挙げることができる。
本発明の一般式（１）で表される二色性化合物の具体例としては、例えば、以下の化合物を挙げることができるが、本発明はこれらに限定されるものではない。
【００３５】
2018095719.tif 000009
【００３６】
2018095719.tif 000010
【００３７】
2018095719.tif 000011
【００３８】
2018095719.tif 000012
【００３９】
2018095719.tif 000013
【００４０】
2018095719.tif 000014
【００４１】
2018095719.tif 000015
【００４２】
2018095719.tif 000016
【００４３】
2018095719.tif 000017
【００４４】
2018095719.tif 000018
【００４５】
2018095719.tif 000019
【００４６】
2018095719.tif 000020
【００４７】
2018095719.tif 000021
【００４８】
2018095719.tif 000022
【００４９】
2018095719.tif 000023
【００５０】
2018095719.tif 000024
【００５１】
2018095719.tif 000025
【００５２】
一般式（１）で表される化合物は、例えば、一般式(２)で表される化合物と一般式(３)で表される化合物を、あるいは、一般式（４）で表される化合物と一般式（５）で表される化合物を、塩基の存在下で作用させることにより製造することができる。
2018095719.tif 000026
〔式中、Ａｒ１およびＡｒ２は一般式（１）と同じ意味を表し、−ＯＴｓはｐ−トルエンスルフォニルオキシ基を表す〕
【００５３】
尚、一般式（２）で表される化合物は、例えば、一般式（６）表される化合物と、一般式（５）で表される化合物を、塩基の存在下で作用させることにより製造することができる一般式（７）で表される化合物を、例えば、ｐ−トルエンスルフォニルクロライドを、塩基（例えば、ピリジン、トリエチルアミン）の存在下で作用させることにより製造することができる。
また、一般式（４）で表される化合物は、例えば、一般式（６）表される化合物と、一般式（３）で表される化合物を、塩基の存在下で作用させることにより製造することができる一般式（８）で表される化合物を、例えば、ｐ−トルエンスルフォニルクロライドを、塩基（例えば、ピリジン、トリエチルアミン）の存在下で作用させることにより製造することができる。
【００５４】
2018095719.tif 000027
〔式中、Ａｒ１およびＡｒ２は一般式（１）と同じ意味を表す〕
【００５５】
一般式（１）で表される化合物は、一般式（２）で表される化合物と一般式（３）で表される化合物、あるいは一般式（４）で表される化合物と一般式（５）で表される化合物を塩基の存在下で作用させることにより製造することができる。
係る塩基としては、特に制限するものではないが、好ましくは、例えば、水酸化ナトリウム、水酸化カリウム、炭酸カリウム、炭酸ナトリウム、酢酸ナトリウムなどの無機塩基、例えば、トリエチルアミン、ピリジン、キノリン、イソキノリン、ピコリンなどの含窒素有機塩基が好ましく、より好ましくは、無機塩基である。
塩基の使用量に関しては、特に限定するものではないが、反応に必要量があればよく、一般には、一般式（２）で表される化合物、あるいは一般式（４）で表される化合物に対して、２倍当量以上使用することが好ましい。
一般には、塩基の使用量は、一般式（２）で表される化合物、あるいは一般式（４）で表される化合物に対して、より好ましくは、２〜５０倍当量程度使用する。
【００５６】
一般式（３）で表される化合物、あるいは一般式（５）で表される化合物の使用量に関しては、特に限定するものではないが、反応に必要量があればよく、一般には、一般式（２）で表される化合物あるいは一般式（４）で表される化合物に対して、２倍モル以上使用することが好ましい。
一般には、一般式（３）で表される化合物、あるいは一般式（５）で表される化合物の使用量は、一般式（２）で表される化合物あるいは一般式（４）で表される化合物に対して、より好ましくは、２〜１０倍モル程度使用する。
塩基の存在下、一般式（２）で表される化合物と一般式（３）で表される化合物、あるいは一般式（４）で表される化合物と一般式（５）で表される化合物を作用させる際の反応温度に関しては、特に限定するものではないが、一般に、３０℃〜１８０℃程度、好ましくは、５０℃〜１５０℃程度で実施する。
また、この反応は、大気圧下で実施することも、加圧下で実施することもできる。この反応は、大気中でも実施することができるが、不活性ガス（例えば、窒素、アルゴン）雰囲気下で実施することは好ましい。
反応時間に関しては、特に限定するものではなく、反応の経過は、一般式（１）で表される化合物の生成量を各種分析方法により求め、所望の時間実施することができ、一般的には、反応温度が、３０℃〜１８０℃程度であれば、１時間〜５０時間程度で実施する。
【００５７】
さらに、塩基の存在下、一般式（２）で表される化合物と一般式（３）で表される化合物、あるいは一般式（４）で表される化合物と一般式（５）で表される化合物と作用させる際、有機溶媒の存在下で実施することは好ましい。
係る有機溶媒としては、例えば、ヘキサン、ヘプタン、オクタン、デカン、トルエン、キシレン、エチルベンゼン、クメン、メシチレンなどの炭化水素系溶媒、ジエチルエーテル、ジオキサン、テトラヒドロフラン、アニソールなどのエーテル系溶媒、アセトン、メチルエチルケトン、メチルイソブチルケトン、シクロペンタノン、シクロヘキサノン、アセトフェノン、プロピオフェノンなどのケトン系溶媒、ジメチルスルフォキサイド、スルフォラン、Ｎ，Ｎ−ジメチルホルムアミド、Ｎ，Ｎ−ジメチルアセトアミド、１−メチル−２−ピロリドン、１，３−ジメチル−２−イミダゾリジノン、テトラメチル尿素などの非プロトン性極性溶媒などの有機溶媒を挙げることができ、より好ましくは、非プロトン性極性溶媒である。
これらの有機溶媒は、１種を単独で使用してもよく、あるいは複数併用してもよい。
このように製造される一般式(１)で表される二色性化合物は、再結晶法、カラムクロマトグラフィー法などの精製方法、あるいはこれらの方法を併用して精製することができる。
一般式(１)で表される二色性化合物は、各種の機能性材料として使用することができる。
【００５８】
機能性材料としては、好ましくは、例えば、一般式（１）で表される二色性化合物を含有して成る液晶組成物、液晶素子が挙げられる。
機能性材料としては、さらに、一般式（１）で表される二色性化合物を含有して成る光学フィルムを挙げることができる。
係る光学フィルムは、一般式（１）で表される二色性化合物を、有機溶媒（例えば、トルエン、メチルエチルケトン、シクロヘキサノン、メタノール、エチレングリコールモノプロピルエーテル）に溶解、または分散し、フィルム状、シート状またはパネル状の透明成形体の片面、あるいは両面に塗布、分散することにより製造することができる。
尚、該光学フィルムは、例えば、遮光フィルム、調光フィルムなどに適用することができる。また、一般式（１）で表される二色性化合物を含有してなる液晶組成物は、各種の液晶素子（例えば、表示部材、調光部材、遮光部材）などに使用することができる。
【００５９】
以下、本発明の液晶組成物、液晶素子に関して説明する。
＜液晶組成物＞
本発明の液晶組成物は、一般式（１）で表される二色性化合物の少なくとも１種と、少なくとも１種の液晶化合物とから成る。尚、液晶組成物の物性を変化させる目的で、これら以外の化合物をさらに含有することができる。液晶組成物を構成する際には、一般式（１）で表される二色性化合物の少なくとも１種と、１種の液晶化合物とから構成することができるが、より好ましくは、一般式（１）で表される二色性化合物の少なくとも１種と、複数種の液晶化合物（液晶混合物）とから構成する。勿論、一般式（１）で表される二色性化合物は、複数種用いることができる。
以下、本明細書においては、液晶組成物を構成する１種の液晶化合物または複数種の液晶化合物から成る液晶混合物をホスト液晶と称する。
【００６０】
（ホスト液晶）
一般式（１）で表される二色性化合物のホスト液晶へ溶解する方法は、例えば、機械的攪拌、加熱、超音波、あるいはこれらの方法を併用するなど公知の方法を適用することができる。
本発明の液晶組成物に用いられるホスト液晶は、一般式（１）で表される二色性化合物と共存しうるものであれば特に制限するものではないが、好ましくは、ネマチック相、コレステリック相あるいはスメクチック相を示す液晶化合物、さらには、強誘電性液晶化合物が好適に用いられる。
また、ホスト液晶としては、正の誘電率異方性、または負の誘電率異方性を有する液晶（液晶混合物）も好適に用いることができる。
ホスト液晶としては、さらには、二周波駆動に適した液晶を用いることもできる。
【００６１】
ホスト液晶としては、例えば、アゾメチン化合物、シアノビフェニル化合物、シアノフェニルエステル、フッ素置換フェニルエステル、シクロヘキサンカルボン酸フェニルエステル、フッ素置換シクロヘキサンカルボン酸フェニルエステル、シアノフェニルシクロヘキサン、フッ素置換フェニルシクロヘキサン、シアノ置換フェニルピリミジン、フッ素置換フェニルピリミジン、アルコキシ置換フェニルピリミジン、フッ素置換アルコキシ置換フェニルピリミジン、フェニルジオキサン、トラン系化合物、フッ素置換トラン系化合物、アルケニルシクロヘキシルベンゾニトリルなどを挙げることができる。
本発明の液晶組成物において、一般式（１）で表される二色性化合物の、ホスト液晶に対する割合は、特に制限するものではなく、用途を考慮し任意に設定することができる。
一般には、一般式（１）で表される二色性化合物の、ホスト液晶に対する割合は、０．１〜１５質量％、より好ましくは、０．５〜８質量％、さらに好ましくは、１〜５質量％に設定する。
本発明の液晶組成物は、一般式（１）で表される二色性化合物（Ｇ、ゲストと称する）と、液晶化合物または液晶混合物（Ｈ、ホストと称する）から成り、いわゆるＧＨ型液晶素子に適した液晶組成物である。
【００６２】
（添加物）
本発明の液晶組成物に、液晶組成物の諸物性（例えば，液晶相の温度範囲）を調節する目的で、それ自体では液晶性を示さない化合物が含有されていてもよい。
また、液晶組成物には、例えば、カイラル化合物、紫外線吸収剤、酸化防止剤などが含有されていてもよい。
【００６３】
本発明の液晶組成物には、一般式（１）で表される二色性化合物以外に、他の色相の二色性化合物、あるいは他の構造の二色性化合物が含有されていてもよい。
一般式（１）で表される二色性化合物は、マゼンタ色の二色性化合物であり、他の色相の二色性化合物として、例えば、イエロー色の二色性化合物、およびシアン色の二色性化合物を併用することにより、黒色の二色性を有する液晶組成物を調製することができる。
勿論、一般式（１）で表される二色性化合物と、一般式（１）で表される二色性化合物以外のマゼンタ色の二色性化合物を併用することもできる。
【００６４】
一般式（１）で表される化合物以外の二色性化合物としては、特に制限するものではないが、例えば、アゾ化合物、アントラキノン化合物、ペリレン化合物、インジゴ化合物、ポリアセン化合物、アセキノン化合物、フェノキサジン化合物、ジオキサジン化合物、ベンゾチアジアゾール化合物、テトラジン化合物、ナフタルイミド化合物を挙げることができる。
【００６５】
＜液晶素子＞
本発明の液晶素子は、少なくとも一方が透明電極である１対の電極を有する基板間に液晶組成物を挟持してなる。
図１および図２は本発明の液晶素子の一実施形態であるHeilmeierタイプのゲスト−ホスト型液晶素子を示す模式的断面図である。図１は液晶素子の電圧無印加時、図２は電圧印加時を示す。図中、１は入射光、２は偏光板、３は基板、４は透明電極、５は配向膜、６は二色性化合物分子、７は液晶分子、８は透過光を示す。
液晶素子は、電界の有無により、二色性化合物分子６、液晶分子７の配向が制御されることにより、光の透過、吸収が制御される。すなわち、電圧無印加時（図１）では、二色性化合物分子６、液晶分子７が共に、基板に平行に配向した状態を示し、入射光１は、偏光板２により直線偏光に変換され、その光が二色性化合物分子６に吸収され、透過光８となる。電圧印加時（図２）では、二色性化合物分子６、液晶分子７が共に、基板に垂直に配向した状態を示し、入射光１は、偏光板２により直線偏光に変換され、その光は二色性化合物分子６には吸収されずに、透過光８となる。
【００６６】
液晶素子に用いられる基板としては、一般に、ガラス基板、窒化ケイ素基板、あるいはプラスチック基板が用いられる。
係るプラスチック基板としては、例えば、トリアセチルセルロース（ＴＡＣ）、ポリエチレンテレフタレート（ＰＥＴ）、ポリエチレンナフタレート（ＰＥＮ）、シンジオタクチックポリスチレン（ＳＰＳ）、ポリフェニレンスルフィド（ＰＰＳ）、ポリカーボネート（ＰＣ）、ポリアリレート（ＰＡｒ）、ポリスルホン（ＰＳＦ）、ポリエーテルスルホン（ＰＥＳ）、ポリエーテルイミド(ＰＥＩ)、環状ポリオレフィン、ポリイミド(ＰＩ)、アクリル樹脂、エポキシ樹脂などが挙げられ、より好ましくは、ポリエチレンテレフタレート、ポリエチレンナフタレート、ポリエーテルスルホンである。
【００６７】
基板の厚みに関しては、特に制限するものではなく、用途に応じて所望の厚みの基板を利用できる。ガラス基板の厚みとしては、好ましくは、３０μｍ〜２０ｍｍであり、より好ましくは、４０μｍ〜１０ｍｍ、さらに好ましくは、５０μｍ〜５ｍｍである。
プラスチック基板の厚みとしては、好ましくは、３０μｍ〜２０ｍｍであり、より好ましくは、４０μｍ〜１０ｍｍ、さらに好ましくは、５０μｍ〜５ｍｍである。
【００６８】
また、基板の光学特性としては、ヘイズは３％以下が好ましく、より好ましくは、２％以下、さらに好ましくは、１％以下であり、全光透過率は７０％以上が好ましく、より好ましくは、８０％以上、さらに好ましくは、９０％以上である。
プラスチック基板には、所望により、本発明の効果を損なわない範囲で、例えば、可塑剤、染顔料、帯電防止剤、紫外線吸収剤、酸化防止剤、無機微粒子、剥離促進剤、レベリング剤、あるいは潤滑剤などの樹脂改質剤を含有していてもよい。
尚、液晶素子用の１対の基板の内、一方の基板は非光透過性であってもよい。
非光透過性の基板としては、例えば、光反射性を有する白色の無機顔料（例えば、酸化チタン、酸化亜鉛）を添加したプラスチック基板が挙げられる。
尚、表示面を構成する基板としては、少なくとも可視域の光に対して光透過性を有することが必要である。
【００６９】
１対の基板の内、少なくとも一方の基板表面には、透明電極が設けられており、もう一方の基板には、電極、好ましくは透明電極が設けられている。
係る透明電極としては、例えば、酸化インジウム、酸化インジウムスズ（ＩＴＯ）、酸化インジウムガリウム（ＩＧＺＯ）、酸化スズなどが用いられる。
透明電極は、例えば、スパッタ法、ゾルゲル法、印刷法により形成することができる。
【００７０】
本発明の液晶素子は液晶組成物を配向させる目的で、液晶組成物と基板の接する表面に配向処理を施した層（配向膜）を形成することは好ましい。
配向方法としては、例えば、４級アンモニウム塩を塗布し配向させる方法、ポリイミドを塗布しラビング処理により配向する方法、ＳｉＯｘを斜め方向から蒸着配向する方法、さらには、光反応性官能化合物に光照射を行い配向させる方法などが挙げられる。
【００７１】
本発明の液晶素子は１対の電極を有する基板を、例えば、スペーサーなどを介して、電極が対向するように、一般に、１〜２００μｍの間隔を設け、その空間に液晶組成物を注入することにより作製することができる。また、本発明の液晶素子は、液晶組成物を基板上に塗布、または印刷することにより基板間の空間に配置することができる。本発明の液晶素子には、さらに白色反射板、反射防止膜、輝度向上膜などが設けられていてもよい。本発明の液晶素子は、偏光板を設けた素子形態（例えば、Heilmeier型素子）とすることもできる。
本発明の液晶素子は、単純マトリックス方式、あるいは薄膜トランジスタ（ＴＦＴ）を用いたアクテイブマトリックス方式を用いて駆動することができる。
本発明の液晶素子においては、液晶組成物の配向方式に関しては特に制限するものではなく、例えば、ホモジニアス配向、ホメオトロピック配向、フォーカルコニック配向などを形成することができる。
また、液晶素子の形態に関しては、特に制限するものではなく、例えば、Heilmeier型ＧＨモード、White-Taylor型ＧＨモード、１／４波長板型ＧＨモード、多層型ＧＨモード、相転移型ＧＨモード、高分子分散液晶（ＰＤＬＣ）型ＧＨモードなどが挙げられる。
【００７２】
また、本発明の液晶素子では、一般式（１）で表される二色性化合物と、ホスト液晶とから成る液晶組成物をマイクロカプセルに内包させた形態も好ましく使用できる。また、本発明の液晶素子では、一般式（１）で表される二色性化合物と、ホスト液晶とから成る液晶組成物を、適正な大きさの空隙を有するポリマーネットワークに、液晶ドメインを包含させた形態をとることができる。尚、ポリマーネットワークは、例えば、ポリマー前駆体（例えば、重合性モノマー、架橋性モノマー）に、光または熱エネルギーを加えることにより製造することができる。
また、予めポリマー前駆体（例えば、重合性モノマー、架橋性モノマー）と液晶組成物を混合しておき、光または熱エネルギーを加えることにより、ポリマーネットワークに包含させた液晶素子を製造することができる。
【００７３】
本発明の液晶素子は、自然光(太陽光)下で、充分な表示機能、視認機能を有するが、所望に応じて、光源(バックライト)を設けることができる。係る光源としては、例えば、発光ダイオード（ＬＥＤ）、冷陰極管などを挙げることができる。本発明の液晶素子は、光または熱書き込み型の液晶表示素子として適用することが可能である。
本発明の液晶素子は、例えば、電子光学シャッター、電子光学絞り、光通信光路切り替えスイッチ、光変調器などに使用することができる。また、本発明の液晶素子は、例えば、コンピューター、携帯端末、時計、各種掲示板、各種表示板、各種家電、医療機器、玩具などの表示部材に使用することができる。さらには、本発明の液晶素子は、例えば、建材用、車両、船舶、電車、航空機などの遮光部材、調光部材として好適に使用することができる。
本発明の液晶組成物は、以下に説明する光学要素としても好適に利用できる。尚、光学要素としては、例えば、偏光フィルム、光学フィルム、位相差板などの機能性フィルム、電気光学素子、光変調素子などの機能性素子などである。
光学要素は、例えば、一枚の基板(支持体)に本発明の液晶組成物を塗布した後に加工する方法、あるいは一対の基板(セルなど)に本発明の液晶組成物を注入する方法などにより製造できる。
【実施例】
【００７４】
以下、製造例、および実施例により本発明をさらに詳細に説明するが、本発明はこれらに限定されるものではない。
（製造例１）  例示化合物番号４の化合物の製造
窒素雰囲気下、式（２−４）で表される化合物（７．６５ｇ、１０ミリモル）、および炭酸ナトリウム（２．１ｇ）をＮ，Ｎ−ジメチルホルムアミド（１００ｍｌ）に加えた後、この溶液に、３−（トリフルオロメチル）チオフェノール（４．５ｇ、２５ミリモル）を加え、８０℃で、１０時間撹拌した。
2018095719.tif 000028
【００７５】
反応混合物を室温に冷却後、水（１００ｍｌ）を加え、析出した固体を濾過、水洗した。
この固体を、５０℃で２４時間乾燥させた後、シリカゲルカラムクロマトグラフィー〔溶出液：トルエン ／ｎ−ヘキサン（３：１体積比）〕で分離後、トルエンおよびｎ−ヘキサンを減圧下で留去し、例示化合物番号４の化合物を赤紫色の固体として４.５ｇ得た。収率５８％
【００７６】
（製造例２）  例示化合物番号６の化合物の製造
製造例１において、３−（トリフルオロメチル）チオフェノールの代わりに、３−（パーフルオロエチル）チオフェノール（２５ミリモル）を使用した以外は、製造例１に記載の操作に従い、例示化合物番号６の化合物を赤紫色の固体として得た。収率６２％
【００７７】
（製造例３）  例示化合物番号１２の化合物の製造
製造例１において、３−（トリフルオロメチル）チオフェノールの代わりに、４−（パーフルオロ−ｎ−ペンチルオキシ）チオフェノール（２５ミリモル）を使用した以外は、製造例１に記載の操作に従い、例示化合物番号１２の化合物を赤紫色の固体として得た。収率５５％
【００７８】
（製造例４）  例示化合物番号１４の化合物の製造
窒素雰囲気下、式(２−１４)で表される化合物(７.９３ｇ、１０ミリモル）、および炭酸ナトリウム(２.１ｇ)をＮ，Ｎ−ジメチルホルムアミド(１００ｍｌ)に加えた後、この溶液に、３−フルオロチオフェノール(３.８ｇ、３０ミリモル)を加え、８０℃で、８時間撹拌した。
2018095719.tif 000029
反応混合物を室温に冷却後、水(１００ｍｌ)を加え、析出した固体を濾過、水洗した。
この固体を、５０℃で２４時間乾燥させた後、シリカゲルカラムクロマトグラフィー〔溶出液：トルエン  ／ｎ−ヘキサン(３：１体積比)〕で分離後、トルエンおよびｎ−ヘキサンを減圧下で留去し、例示化合物番号１４の化合物を赤紫色の固体として３.９ｇ得た。収率５６％
【００７９】
（製造例５）  例示化合物番号１８の化合物の製造
製造例４において、３−フルオロチオフェノールの代わりに、４−（１，１−ジヒドロ−パーフルオロ−ｎ−ペンチル）チオフェノール（３０ミリモル）を使用した以外は、製造例４に記載の操作に従い、例示化合物番号１８の化合物を赤紫色の固体として得た。収率６４％
【００８０】
（製造例６）  例示化合物番号２３の化合物の製造
窒素雰囲気下、式（２−２３）で表される化合物（８．２１ｇ、１０ミリモル）、および炭酸ナトリウム（２．１ｇ）をＮ，Ｎ−ジメチルホルムアミド（１００ｍｌ）に加えた後、この溶液に、３−（パーフルオロ−ｎ−プロピル）チオフェノール（７．０ｇ、２５ミリモル）を加え、８０℃で、１２時間撹拌した。
2018095719.tif 000030
【００８１】
反応混合物を室温に冷却後、水(１００ｍｌ)を加え、析出した固体を濾過、水洗した。
この固体を、５０℃で２４時間乾燥させた後、シリカゲルカラムクロマトグラフィー〔溶出液：トルエン  ／ｎ−ヘキサン(３：１体積比)〕で分離後、トルエンおよびｎ−ヘキサンを減圧下で留去し、例示化合物番号２３の化合物を赤紫色の固体として６.８ｇ得た。収率６６％
【００８２】
（製造例７）  例示化合物番号２５の化合物の製造
窒素雰囲気下、式（２−２５）で表される化合物（８．５ｇ、１０ミリモル）、および炭酸ナトリウム（２．１ｇ）をＮ，Ｎ−ジメチルホルムアミド（１００ｍｌ）に加えた後、この溶液に、３−（トリフルオロメチル）チオフェノール（４．５ｇ、２５ミリモル）を加え、８０℃で、１０時間撹拌した。
2018095719.tif 000031
【００８３】
反応混合物を室温に冷却後、水(１００ｍｌ)を加え、析出した固体を濾過、水洗した。
この固体を、５０℃で２４時間乾燥させた後、シリカゲルカラムクロマトグラフィー〔溶出液：トルエン／ｎ−ヘキサン(３：１体積比）〕で分離後、トルエンおよびｎ−ヘキサンを減圧下で留去し、例示化合物番号２５の化合物を赤紫色の固体として５.５ｇ得た。収率６４％
【００８４】
（製造例８）  例示化合物番号２９の化合物の製造
窒素雰囲気下、式（２−２９）で表される化合物（８．８ｇ、１０ミリモル）、および炭酸ナトリウム(２.１ｇ)をＮ,Ｎ−ジメチルホルムアミド(１００ｍｌ)に加えた後、この溶液に、３−フルオロチオフェノール(３.８ｇ、３０ミリモル)を加え、８０℃で、１０時間撹拌した。
2018095719.tif 000032
反応混合物を室温に冷却後、水（１００ｍｌ）を加え、析出した固体を濾過、水洗した。
この固体を、５０℃で２４時間乾燥させた後、シリカゲルカラムクロマトグラフィー〔溶出液：トルエン  ／ｎ−ヘキサン(３：１体積比)〕で分離後、トルエンおよびｎ−ヘキサンを減圧下で留去し、例示化合物番号２９の化合物を赤紫色の固体として４.９ｇ得た。収率６２％
【００８５】
（製造例９）  例示化合物番号３３の化合物の製造
窒素雰囲気下、式（２−３３）で表される化合物（８．８ｇ、１０ミリモル）、および炭酸ナトリウム（２.１ｇ）をＮ,Ｎ−ジメチルホルムアミド(１００ｍｌ）に加えた後、この溶液に、３−フルオロチオフェノール（３．８ｇ、３０ミリモル）を加え、８０℃で、１０時間撹拌した。
2018095719.tif 000033
【００８６】
反応混合物を室温に冷却後、水(１００ｍｌ)を加え、析出した固体を濾過、水洗した。
この固体を、５０℃で２４時間乾燥させた後、シリカゲルカラムクロマトグラフィー〔溶出液：トルエン／ｎ−ヘキサン(３：１体積比)〕で分離後、トルエンおよびｎ−ヘキサンを減圧下で留去し、例示化合物番号３３の化合物を赤紫色の固体として４．６ｇ得た。収率５８％
【００８７】
（製造例１０）  例示化合物番号３４の化合物の製造
製造例９において、３−フルオロチオフェノールの代わりに、４−フルオロチオフェノール（３０ミリモル）を使用した以外は、製造例９に記載の操作に従い、例示化合物番号３４の化合物を赤紫色の固体として得た。収率５７％
【００８８】
（製造例１１）  例示化合物番号３５の化合物の製造
製造例９において、３−フルオロチオフェノールの代わりに、３−(トリフルオロメチル)チオフェノール（２５ミリモル）を使用した以外は、製造例９に記載の操作に従い、例示化合物番号３５の化合物を赤紫色の固体として得た。収率６３％
【００８９】
（製造例１２）  例示化合物番号３８の化合物の製造
製造例９において、３−フルオロチオフェノールの代わりに、３−（ｎ−プロポキシ）チオフェノール（２５ミリモル）を使用した以外は、製造例９に記載の操作に従い、例示化合物番号３８の化合物を赤紫色の固体として得た。収率７０％
【００９０】
（製造例１３）  例示化合物番号４１の化合物の製造
製造例９において、３−フルオロチオフェノールの代わりに、３−（トリフルオロメチルオキシ）チオフェノール（２５ミリモル）を使用した以外は、製造例９に記載の操作に従い、例示化合物番号４１の化合物を赤紫色の固体として得た。収率６７％
【００９１】
（製造例１４）  例示化合物番号４２の化合物の製造
製造例９において、３−フルオロチオフェノールの代わりに、４−（パーフルオロエチルオキシ）チオフェノール（２５ミリモル）を使用した以外は、製造例９に記載の操作に従い、例示化合物番号４２の化合物を赤紫色の固体として得た。収率７０％
【００９２】
（製造例１５）  例示化合物番号４５の化合物の製造
窒素雰囲気下、式（２−４５）で表される化合物（９．３ｇ、１０ミリモル）、および炭酸ナトリウム(２.１ｇ)をＮ，Ｎ−ジメチルホルムアミド(１００ｍｌ)に加えた後、この溶液に、４−(パーフルオロ−ｎ−プロピル)チオフェノール（７.０ｇ、２５ミリモル)を加え、８０℃で、１５時間撹拌した。
2018095719.tif 000034
【００９３】
反応混合物を室温に冷却後、水(１００ｍｌ)を加え、析出した固体を濾過、水洗した。
この固体を、５０℃で２４時間乾燥させた後、シリカゲルカラムクロマトグラフィー〔溶出液：トルエン／ｎ−ヘキサン(３：１体積比)〕で分離後、トルエンおよびｎ−ヘキサンを減圧下で留去し、例示化合物番号４５の化合物を赤紫色の固体として７.１ｇ得た。収率６２％
【００９４】
（製造例１６）  例示化合物番号５５の化合物の製造
窒素雰囲気下、式（２−５５）で表される化合物（８．６５ｇ、１０ミリモル）、および炭酸ナトリウム(２.１ｇ)をＮ，Ｎ−ジメチルホルムアミド(１００ｍｌ)に加えた後、この溶液に、３−（トリフルオロメチル）チオフェノール（４．５ｇ、２５ミリモル）を加え、８０℃で１５時間撹拌した。
2018095719.tif 000035
【００９５】
反応混合物を室温に冷却後、水（１００ｍｌ）を加え、析出した固体を濾過、水洗した。
この固体を、５０℃で２４時間乾燥させた後、シリカゲルカラムクロマトグラフィー〔溶出液：トルエン／ｎ−ヘキサン(３：１体積比)〕で分離後、トルエンおよびｎ−ヘキサンを減圧下で留去し、例示化合物番号５５の化合物を赤紫色の固体として５.１ｇ得た。収率５８％
【００９６】
（製造例１７）  例示化合物番号５７の化合物の製造
製造例１６において、３−(トリフルオロメチル)チオフェノールの代わりに、４−(１,１−ジヒドロ−パーフルオロ−ｎ−ヘキシル）チオフェノール（２５ミリモル）を使用した以外は、製造例１６に記載の操作に従い、例示化合物番号５７の化合物を赤紫色の固体として得た。収率６８％
【００９７】
（製造例１８）  例示化合物番号６２の化合物の製造
窒素雰囲気下、式（２−６２）で表される化合物（９．５ｇ、１０ミリモル）、および炭酸ナトリウム（２．１ｇ）をＮ，Ｎ−ジメチルホルムアミド（１００ｍｌ）に加えた後、この溶液に、３−（トリフルオロメチルオキシ）チオフェノール（４．８５ｇ、２５ミリモル）を加え、８０℃で、１２時間撹拌した。
2018095719.tif 000036
【００９８】
反応混合物を室温に冷却後、水（１００ｍｌ）を加え、析出した固体を濾過、水洗した。
この固体を、５０℃で２４時間乾燥させた後、シリカゲルカラムクロマトグラフィー〔溶出液：トルエン／ｎ−ヘキサン(３：１体積比)〕で分離後、トルエンおよびｎ−ヘキサンを減圧下で留去し、例示化合物番号６２の化合物を赤紫色の固体として６.５ｇ得た。収率６２％
【００９９】
（製造例１９）  例示化合物番号６５の化合物の製造
窒素雰囲気下、式（２−６５）で表される化合物（８．７ｇ、１０ミリモル）、および炭酸ナトリウム(２.１ｇ)をＮ,Ｎ−ジメチルホルムアミド(１００ｍｌ)に加えた後、この溶液に、４−フルオロチオフェノール(３.８ｇ、３０ミリモル）を加え、８０℃で１５時間撹拌した。
2018095719.tif 000037
反応混合物を室温に冷却後、水（１００ｍｌ）を加え、析出した固体を濾過、水洗した。
この固体を、５０℃で２４時間乾燥させた後、シリカゲルカラムクロマトグラフィー〔溶出液：トルエン／ｎ−ヘキサン(３：１体積比)〕で分離後、トルエンおよびｎ−ヘキサンを減圧下で留去し、例示化合物番号６５の化合物を赤紫色の固体として５.３ｇ得た。収率６０％
【０１００】
（実施例）
以下に、本発明の液晶組成物、液晶素子の評価を実施した。
（１）液晶組成物の調製および溶解度（質量％）試験
各二色性化合物（１０ｍｇ）をホスト液晶（５００ｍｇ、１０００ｍｇ、および２０００ｍｇ）と混合し、８０℃に加熱し、１０分間超音波をかけた。その後、４８時間、室温に静置し、顕微鏡で未溶解の二色性化合物（不溶分）の有無を観察した。
・ホスト液晶５００ｍｇに溶解した（溶解度２質量％以上）ものは、溶解度「Ａ」、
・ホスト液晶５００ｍｇで不溶分が残り、１０００ｍｇには溶解した（溶解度１〜２質量％未満）ものは、溶解度「Ｂ」、
・ホスト液晶５００ｍｇおよび１０００ｍｇで不溶分が残り、２０００ｍｇには溶解した（溶解度０．５〜１質量％未満）ものは、溶解度「Ｃ」、
・ホスト液晶２０００ｍｇでも不溶分が残った（溶解度０．５質量％未満）ものは溶解度「Ｄ」と示した。
尚、液晶素子の作製には、二色性化合物が最も高い濃度で溶解した液晶組成物を用いた。
【０１０１】
（２）液晶素子の作製
上記で調製した各液晶組成物を、２５℃で、真空下で液晶セルに注入し、液晶素子を作製した。
尚、使用した液晶セルは、ＥＨＣ社製のもので、２枚のガラス板（厚さ０．７ｍｍ）に、ＩＴＯ透明電極層、およびポリイミド配向膜（ラビング処理によりパラレル配向処理されている）が形成され、ＩＴＯ透明電極が互いに対向するようにエポキシ樹脂でシールされている。
また、セルギャップは１０μｍである。
【０１０２】
（３）オーダーパラメータ（Ｓ値）の測定
作製した各液晶素子に、配向方向と平行な直線偏光、および垂直な直線偏光を入射し、その時のそれぞれのスペクトルから、吸光度（Ａ||およびＡ⊥）を分光光度計（Ｕ−４１００、日立ハイテクノロジー社製）にて測定した。そして、吸収極大波長におけるＡ||およびＡ⊥から、オーダーパラメータ（Ｓ）を式（１）に従い求めた。
Ｓ＝（Ａ||−Ａ⊥）／（Ａ||+２Ａ⊥）            式（１）
尚、Ａ||およびＡ⊥値は、ガラス基板の吸収を考慮して補正した値を用いた。
Ｓの値は、１に近いほど吸収異方性が大きいことを表し、二色性化合物として優れた特性を有していることを表す。
【０１０３】
（４）電圧保持率（ＶＨＲ、％）の測定
各液晶素子の電圧保持率は、５Ｖのパルスを６０マイクロ秒（μｓｅｃ）印加した後、１６．６ミリ秒（ｍｓｅｃ）後に測定した。
さらに、各液晶素子に、周波数５００Ｈｚの交流（Ｖｐ−ｐ＝７Ｖ）を７２０時間印加し、耐久試験を実施した。耐久試験後、さらに各液晶素子の電圧保持率（ＶＨＲ）を同様に測定した。電圧保持率は、１００（％）に近いほど優れた液晶素子であることを表す。
【０１０４】
（実施例１〜１３）
本発明の例示化合物番号４の化合物(実施例１)、例示化合物番号６の化合物(実施例２)、例示化合物番号１２の化合物（実施例３）、例示化合物番号１４の化合物（実施例４）、例示化合物番号１８の化合物（実施例５）、例示化合物番号２３の化合物（実施例６）、例示化合物番号２９の化合物（実施例７）、例示化合物番号３４の化合物(実施例８）、例示化合物番号３８の化合物（実施例９）、例示化合物番号４２の化合物(実施例１０)、例示化合物番号５５の化合物(実施例１１)、例示化合物番号６２の化合物(実施例１２)、例示化合物番号６５の化合物(実施例１３)をホスト液晶Ａに溶解し液晶組成物を調製し、溶解度を測定した。液晶組成物を液晶セルに注入後、液晶素子中での吸収極大波長(ｎｍ)および二色性化合物のオーダーパラメーター（Ｓ）を測定した。
【０１０５】
（比較例１〜７）
比較のために、式（Ａ）で表される化合物（比較例１）、式（Ｂ）で表される化合物（比較例２）、式（Ｃ）で表される化合物（比較例３）、式（Ｄ）で表される化合物（比較例４）、式(Ｅ)で表される化合物(比較例５)、式(Ｆ)で表される化合物（比較例６）、式（Ｇ）で表される化合物（比較例７）をホスト液晶Ａに溶解し液晶組成物を調製し、溶解度を測定した。
【０１０６】
2018095719.tif 000038
【０１０７】
2018095719.tif 000039
【０１０８】
2018095719.tif 000040
【０１０９】
2018095719.tif 000041
【０１１０】
液晶組成物を液晶セルに注入後、液晶素子中での吸収極大波長（ｎｍ）および二色性化合物のオーダーパラメーター（Ｓ）を測定した。
尚、実施例１〜１３および比較例１〜７で使用したホスト液晶Ａは、１−シアノ−４‘−ｎ−ペンチルビフェニル(５１質量％)、１−シアノ−４‘−ｎ−ヘプチルビフェニル（２５質量％）、１−シアノ−４‘−ｎ−オクチルオキシビフェニル(１６質量％)、および１−シアノ−４“−ｎ−ペンチルターフェニル(８質量％)から成る液晶混合物である。
第１表に、実施例１〜１３および比較例１〜７の二色性化合物の溶解度、液晶素子中での吸収極大波長（ｎｍ）および二色性化合物のオーダーパラメーター（Ｓ）を示した。
【０１１１】
2018095719.tif 000042
【０１１２】
第１表より、本発明の二色性化合物は、公知の二色性化合物に比べ、液晶混合物に対する溶解度に優れ、さらにオーダーパラメータが高いことが判明した。
【０１１３】
（実施例１４〜２７）
本発明の例示化合物番号６の化合物(実施例１４）、例示化合物番号１４の化合物(実施例１５）、例示化合物番号１８の化合物(実施例１６）、例示化合物番号２３の化合物(実施例１７）、例示化合物番号２５の化合物（実施例１８）、例示化合物番号２９の化合物(実施例１９）、例示化合物番号３３の化合物(実施例２０)、例示化合物番号３４の化合物（実施例２１）、例示化合物番号３５の化合物（実施例２２）、例示化合物番号３８の化合物（実施例２３）、例示化合物番号４１の化合物(実施例２４)、例示化合物番号４５の化合物(実施例２５)、例示化合物番号５７の化合物(実施例２６)、例示化合物番号６５の化合物(実施例２７)をホスト液晶Ｂに溶解し液晶組成物を調製し、溶解度を測定した。
液晶組成物を液晶セルに注入後、液晶素子中での吸収極大波長(ｎｍ)および二色性化合物のオーダーパラメーター(Ｓ)を測定した。さらに、電圧保持率（耐久試験前、試験後）を測定した。
【０１１４】
（比較例８〜１４）
式(Ａ)で表される化合物(比較例８)、式（Ｂ）で表される化合物(比較例９)、式（Ｃ）で表される化合物（比較例１０）、式（Ｄ）で表される化合物（比較例１１）、式（Ｅ）で表される化合物（比較例１２）、式（Ｆ）で表される化合物（比較例１３）、式（Ｇ）で表される化合物（比較例１４）をホスト液晶Ｂに溶解し液晶組成物を調製し、溶解度を測定した。
液晶組成物を液晶セルに注入後、液晶素子中での吸収極大波長(ｎｍ)および二色性化合物のオーダーパラメーター(Ｓ)を測定した。さらに、電圧保持率(耐久試験前、試験後)を測定した。
【０１１５】
尚、実施例１４〜２７および比較例８〜１４で使用したホスト液晶Ｂは、ＭＬＣ−６６０８（メルク社製）である。
第２表に、実施例１４〜２７および比較例８〜１４の二色性化合物の溶解度、液晶素子中での吸収極大波長（ｎｍ）、二色性化合物のオーダーパラメーター（Ｓ）、および電圧保持率（耐久試験前、試験後）を示した。
【０１１６】
2018095719.tif 000043
【０１１７】
第２表より、本発明の二色性化合物は、公知の二色性化合物に比べ、液晶混合物に対する溶解度に優れ、さらにオーダーパラメータが高いことが判明した。さらには、本発明の液晶組成物、液晶素子は、耐久試験後の電圧保持率が高く、駆動安定性に優れていることが判明した。
【産業上の利用可能性】
【０１１８】
本発明より各種の表示部材、調光部材、遮光部材として有用な二色性化合物、液晶組成物、液晶素子を提供することが可能になった。
本発明の二色性化合物は、液晶（液晶混合物）に対する溶解性に優れている。
また、本発明の液晶組成物は、オーダーパラメータが高く、駆動安定性（電圧保持率）に優れており、各種表示素子、遮光部材、調光部材などの液晶素子に用いることができる。
【符号の説明】
【０１１９】
１：入射光
２：偏光板
３：基板
４：透明電極
５：配向膜
６：二色性化合物分子
７：液晶分子
８：透過光
【図１】
2018095719.tif 000046
【図２】
2018095719.tif 000047